(57)【要約】【課題】有害な虫を捕殺する器具として捕虫シートがある。従来のものは虫が積極的にそこに行くのではなく、たまたま衝突した虫が捕まるものである。よって、積極的の虫を誘引しないため、どうしても捕虫効果が上がらず、捕虫シートに虫が一杯になる前に粘着性が落ちることになる。粘着性が落ちると使用できないため交換しなければならず、効率の悪いものになっていた。そこで、本発明では誘虫効果の大きい捕虫シートを提供する。【解決手段】シートの少なくとも１部に印刷を施し、その上に粘着剤を塗布したものであって、該印刷面で３００〜４００ｎｍの波長域の電磁波を平均的に３５％以上反射するもの。【選択図】  図２
2009240247.tif 000002
【特許請求の範囲】
【請求項１】
シートの少なくとも１部に印刷を施し、その上に粘着剤を塗布したものであって、該印刷面で３００〜４００ｎｍの波長域の電磁波を平均的に３５％以上反射することを特徴とする捕虫シート。
【請求項２】
該印刷面で、
３００〜４００ｎｍの波長域の電磁波を平均的に４０％以上、
２５０〜３００ｎｍの波長域の電磁波を平均的に１５％以上反射するものである請求項１記載の捕虫シート。
【請求項３】
該印刷面で、
３５０〜４００ｎｍの波長域の電磁波を平均的に６０％以上、
３００〜３５０ｎｍの波長域の電磁波を平均的に５０％以上、
２５０〜３００ｎｍの波長域の電磁波を平均的に２０％以上反射するものである請求項２記載の捕虫シート。
【請求項４】
該印刷面が肉眼で白色であり、且つ３００〜４００ｎｍの波長域の電磁波を平均的に６５％以上反射するものである請求項１〜３記載の捕虫シート。
【請求項５】
該印刷面が肉眼で黄色であり、且つ３００〜４００ｎｍの波長域の電磁波を平均的に３５％以上反射するものである請求項１〜３記載の捕虫シート。
【請求項６】
該印刷面が肉眼で緑色であり、且つ３００〜４００ｎｍの波長域の電磁波を平均的に３５％以上反射するものである請求項１〜３記載の捕虫シート。
【請求項７】
該印刷に用いるインクのビヒクルには紫外線吸収剤を混合しないものである請求項１〜６記載の捕虫シート。
【請求項８】
シートの一部は、通常のインクで印刷したものである請求項１〜７記載の捕虫シート。
【請求項９】
粘着剤には紫外線吸収剤を混合しないものである請求項１〜８記載の捕虫シート。
【発明の詳細な説明】
【技術分野】
【０００１】
本発明は、捕虫シートに関するものである。
【背景技術】
【０００２】
捕虫シートは、それ単独又は捕虫装置の一部として使用されている。これは、粘着剤が塗布されており、そこにとまった虫を捕殺するものである。このようなシートとしては、従来黄色や緑色の印刷が施されていた。これはこの種の色が虫に好まれると考えられているためである。
【０００３】
実際に、ある種の虫は黄色や緑色を識別し、そこに誘引されることが知られている。しかし、実際には紫外線をよりよく識別し誘引されることも知られている。そのため、紫外線照射ランプで誘引するのである。
【０００４】
そこで、発明者は従来の捕虫シートを調査した結果、紫外線ランプからの大半の紫外線を吸収してしまい、紫外線を反射するようなものは無かった。よって、紫外線を識別する虫にとっては、捕虫シートはほとんど真っ暗としか認識できないのである。可視光線の黄色や緑色を認識する虫では少しは見えるがわずかである。
【０００５】
結局、虫が積極的にそこに行くのではなく、紫外線ランプに誘引されて来た虫がたまたま衝突し捕まるだけのものであった。
【発明の開示】
【発明が解決しようとする課題】
【０００６】
これではどうしても捕虫効果が上がらず、捕虫シートに虫が一杯になる前に粘着性が落ちることになる。粘着性が落ちると使用できないため交換しなければならず、効率の悪いものになっていた。
【０００７】
そこで、本発明では虫を積極的に誘引する、捕虫効果の大きい捕虫シートを提供する。
【課題を解決するための手段】
【０００８】
以上のような状況に鑑み、本発明者は鋭意研究の結果本発明捕虫シートを完成したものであり、その特徴とするところは、シートの少なくとも１部に印刷を施し、その上に粘着剤を塗布したものであって、該印刷面で３００〜４００ｎｍの波長域の電磁波を平均的に３５％以上反射する点にある。
【０００９】
虫が認識できる電磁波の波長域の電磁波は、２５０〜６００ｎｍと言われている。この中で特に紫外線領域である、３００〜４００ｎｍ付近の電磁波に強く誘引されると考えられている。図１に昆虫の分光視感効率のグラフを示す。３５０〜３８０ｎｍの紫外線が最もよく見えていることが分かる。
【００１０】
そこで、本発明の捕虫シートもこの３００〜４００ｎｍの電磁波を強く反射するものが好ましいということである。更に、それ以外の紫外線は強く反射する必要はない。かえって３００ｎｍ以下の紫外線の反射は、粘着剤の硬化や分解が促進するという点からしても、少ない方がよいことが実験でわかった。例えば、３００ｎｍ以下では反射率が３０％以下、１５％以下等である。
【００１１】
更に、
３００〜４００ｎｍの波長域の電磁波を平均的に４０％以上、
２５０〜３００ｎｍの波長域の電磁波を平均的に１５％以上反射するものが好適である。この程度になると効果が大きくなる。
【００１２】
更に、
３００〜４００ｎｍの波長域の電磁波を平均的に６５％以上、
２５０〜３００ｎｍの波長域の電磁波を平均的に２０％以上反射するものが更に好適である。
【００１３】
また、
３５０〜４００ｎｍの波長域の電磁波を平均的に６０％以上、
３００〜３５０ｎｍの波長域の電磁波を平均的に５０％以上、
２５０〜３００ｎｍの波長域の電磁波を平均的に２０％以上反射するものも好適である。
【００１４】
以上の中でも、２５０〜３００ｎｍのものを２０〜５０％、３００〜４００ｎｍのものを７０％以上反射するものがさらに好適である。このようなものは、３００〜４００ｎｍの紫外線に誘引される虫にとって、３００〜４００ｎｍの紫外線がより明確に認識できるためである。
【００１５】
また、３００〜４００ｎｍの波長域の電磁波は、一般的に着色顔料には非常によく吸収される。よって、着色顔料を本発明シートの印刷に使用する場合にはどうしても該範囲の反射率が下がる。しかし、着色顔料を使用することによって、その色をよく認識する虫を誘引することができるという効果がある。
【００１６】
例えば、肉眼で黄色や緑色の場合には、３００〜４００ｎｍの波長域の電磁波を平均的に３５％以上反射するものが好適である。これらの色で、前記した６５％以上の反射は実際的に難しいためである。
【００１７】
本発明のような電磁波反射特性を持たせるためには、その印刷インクと粘着剤が問題となる。即ち、インクが所定の反射特性を示し、且つ粘着剤ができるだけそれらの電磁波を吸収しないようにするのである。
【００１８】
本発明の印刷用インクとして使用できるものは、請求項１に記載した反射特性とほとんど同じか、それよりは少し反射率の大きい程度のものがよい。
【００１９】
このようなインクは、同様又は類似の反射特性を有する顔料とビヒクルからなるインクである。顔料の例としては、硫酸バリウムや水酸化アルミニウム等がある。また種々の顔料の組み合わせでもよい。更に、このような特性を有すれば、白色だけでなく、着色されたものでもよい。要するに、ビヒクルと混合し、且つその上に粘着剤を塗布した後で、請求項１記載のような反射特性を持てばよい。
【００２０】
一般的に黄色や緑色等の顔料は紫外線を吸収するため、それらを混合する場合には、その混合量は注意し、請求項１記載の反射率が確保できるようにしなければならない。
【００２１】
本発明に使用するインクのビヒクルも自由であるが、紫外線の反射を効率よくするために、ビヒクルには紫外線吸収剤を混合しない方が望ましい。通常の樹脂には自身の分解や硬化を防止して寿命を長くするため紫外線吸収剤が含まれているが、これを特別に混合しないようにするのである。
また、ビヒクルとしては、フッ素樹脂系、ケイ素樹脂系、ウレタン樹脂系、アクリル樹脂系のどれかが好ましい。フッ素樹脂系とケイ素樹脂系は、紫外線に強く（紫外線を透過する）、またアクリル樹脂系は安価で使いやすい。特に、アクリル樹脂系のもので紫外線吸収剤を入れないものは安価で好適である。
【００２２】
本発明では印刷方法は自由であり、グラビア印刷、オフセット印刷、シルクスクリーン法等どのような方法でもよい。また、ディッピング（どぶ漬け）方式や噴霧、その他特殊な方法でもよい。更に、シートの片側にのみ印刷しても、両面印刷してもよい。
【００２３】
本発明捕虫シートは、全面が上記した反射特性を有するものでなくともよい。即ち、部分的には上記の反射特性を有しない印刷（通常の印刷）を施してもよい。同じ色でも異なる色でもよい。
そのような印刷の方法は、通常の印刷のように１回で多色印刷（多色と言っても、色違いとは限らず人間の目には同じこともある）してもよいが、本発明の印刷を先に全面印刷し、その上に通常のインクで部分印刷してもよい。
【００２４】
また、これとは逆に、通常のインク（黄色や黄緑等）で全面印刷した後に、本発明の印刷を部分印刷してもよい。
また、通常のインクに重ねて本発明の印刷をする場合には、本発明印刷のインク中の顔料の混合量を減らして印刷する方法もある。これは、本発明の印刷インクでもある程度電磁波を通過させ、下方で可視光の反射をさせるためである。
【００２５】
この１枚のシートに色違い印刷する場合の模様としては、縞模様、水玉模様、同心円模様、虫や種々の形状の模様、花や果実等植物の模様、まったくのランダム形状等自由である。例としては、５０×５０ｃｍ程度のサイズのシートとして、１ｃｍ幅の縞模様で本発明インクと通常のインクとを交互に印刷する等である。
【００２６】
更に、通常の顔料ではなく、蓄光顔料や蛍光顔料を含むインクを用いて印刷してもよい。これらは、光の照射がなくなった後でも一定時間は可視光線や紫外線を照射するので、紫外線ランプや蛍光灯等のない場所では非常に有効である。印刷の方法等は上記した黄色や黄緑等のインクと同様でよい。
【００２７】
この印刷面の上方に粘着剤を塗布する。粘着剤としては、従来の捕虫シートと同様のものでよく、紫外線吸収剤を入れても入れなくてもよい。効率的に紫外線を透過するため、フッ素樹脂系、ケイ素樹脂系、ウレタン樹脂系、アクリル樹脂系のどれかが好ましい。また、ポリブテン系のもの等であっても、紫外線吸収剤を入れないものは安価で好適である。
【００２８】
ここで、シートとは紙、プラスチックフィルム、不織布等の薄い膜状のものである。シートの形状は通常の矩形でもよいが、幅の小さい長さのあるテープ状でもよい。
【００２９】
この捕虫シートは、通常使用されている捕虫装置の内部に貼付する方法だけでなく、捕虫装置とはまったく別個に使用してもよい。テープ状にして生鮮食品の陳列棚の上方に吊る、虫が入っては困る入口の横に貼る等紫外線ランプ等と関係なく使用できる。太陽光や通常の蛍光灯にも紫外線が含まれているため、それらの電磁波を受けて紫外線を反射する。また通常の色も印刷されているとすれば、それもそれらの光で可視光線を反射する。
【発明の効果】
【００３０】
本発明捕虫シートには次のような大きな利点がある。
（１）  本発明捕虫シートは、従来のものと異なり、紫外線を積極的に反射するため、虫が誘引され捕虫効果が大きい。
（２）  本発明インクと可視光線反射インクとが塗り分けられたシートでは、可視光線に誘引されるものにも効果があり捕虫効果がより向上する。
【発明を実施するための最良の形態】
【００３１】
以下実施の形態に基づいて、本発明をより詳細に説明する。
実施例１
ビヒクルとしてウレタン系樹脂２２重量部、硫酸バリウムの粉体を２２重量部、水酸化アルミニウムの粉体を２２重量部、そして溶剤（アルコール系溶媒）を３４重量部を混合しインクを作成した。
そして別個に通常の黄色のインクと黄緑のインクを準備した。
【００３２】
このインクを用いて、紙１に図２のように印刷（ロールコーターで厚み２５μｍ）を施した。幅が等間隔の縞模様である。実施例１のインク２は白であり、順次黄色３と黄緑４である。この表面に粘着剤（ポリブテン系のもので紫外線吸収剤なし）が通常の１００μｍの厚みで塗布されている。
これを地方のコンビニエンスストアの窓の横に貼り、コンビニエンスストアからの照明が当たるようにした。紫外線ランプを使用しなくても相当の虫が誘引され捕獲された。また、昼間もある程度の誘引効果はあった。勿論、これを捕虫装置に従来の捕虫シートの代わりに取り付ければ、より効果が大きい。
【００３３】
図３は、図２の他の実施例であり、フレキソで厚みが２０μｍの印刷を施した。この例では、黄緑４と実施例１のインク２との２種類を用いた。この例は市松模様である。これも相当効果があった。粘着剤は図２と同様であった。
【００３４】
次に電磁波の反射特性について説明する。
図４は、ＡＢＳ樹脂製の薄いグレーの板に電磁波を照射し、各波長域の電磁波の反射率を測定したグラフである。この図で分かるように、３００〜４００ｎｍ程度の波長域の電磁波では、ほとんど反射がなく１０〜２０％程度である。
【００３５】
図５は、図４で用いた板に酸化チタンを顔料とするインク（アクリル系ビヒクル１０重量％、顔料５０重量％、その他トルエン系有機溶剤）を、厚み２０μｍで塗布したものを同様に測定したものである。この例でも図４同様３００〜４００ｎｍでは反射が少ないことがわかる。
【００３６】
図６は、図５で用いたインクの顔料のみを硫酸バリウムに変えたもので、その混合量や塗布量は同じである。この図から、硫酸バリウムでは３００〜４００ｎｍ域で大きく反射していることがわかる。
【００３７】
図７、図８は、図６と同様であるが、顔料が酸化アルミニウム、水酸化アルミニウムにした例である。これらも大きく反射していることが分かる。
【００３８】
図９は、ビヒクルとしてフッ素樹脂１０重量％、水酸化アルミニウムの粉体を２５重量％、炭酸カルシウムの粉体を２５重量％、そして溶剤を４０重量％混合したインクの例である。このインクを白色コート紙に薄く塗布（塗布厚み約２０μｍ）したものを用いて、反射光の分光分析を行なった結果を示す。この図から明らかなように、３００〜４００ｎｍが非常によく反射していることが分かる。
【００３９】
図１０は、図９の印刷面に透明粘着剤（アクリル系粘着剤で紫外線吸収剤なし）を厚み１００μｍで塗布したものの反射率の分光分析の結果を示す。このように粘着剤を塗布したものでも、十分紫外線を反射していることがわかる。
【００４０】
図１１は、図９の例と同じであるが、ビヒクルだけがアクリル系樹脂を用いたものである。この例でも、３００〜４００ｎｍが非常によく反射していることが分かる。
【００４１】
図１２は、図１１の印刷面に透明粘着剤（ポリブテン系粘着剤で紫外線吸収剤なし）を厚み１００μｍで塗布したものの反射率の分光分析の結果を示す。これも図１０同様、十分紫外線を反射していることがわかる。
【００４２】
図１３は、ビヒクルとしてアクリル樹脂１０重量％、水酸化アルミニウムの粉体を５０重量％、黄色顔料２重量％、そして溶剤を３８重量％混合したインクの例である。即ち、図１１とビヒクルその他は同様であるが、白色顔料の炭酸カルシウムの変わりに、黄色の顔料を入れたものである。この例では黄色の顔料が邪魔をするため、印刷面の反射率はある程度低下するが、ほぼ４０％以上は反射していることがわかる。これでも従来のほとんど反射しないものと比較すると大きな効果がある。
【００４３】
図１４は、図１３のものに透明面着剤（ポリブテン系粘着剤で紫外線吸収剤なし）を厚み１００μｍで塗布したものである。少し低下しているがそれでもなお効果がある。
【００４４】
図１５は、通常の紫外線ランプの照射電磁波の分光分析のグラフである。この紫外線ランプでは、３６０ｎｍ、４４０ｎｍにピークがあり、光量としては３６０〜３８０ｎｍが多い。これを図１と比較すると、この３６０〜３８０ｎｍでの反射率が大きければよいことが分かる。
【００４５】
図１６は、図１５の紫外線ランプを図１１の印刷面に照射したときの反射率の分光分析結果である。図１５からあまり低下していないことがわかる。
【図面の簡単な説明】
【００４６】
【図１】昆虫の分光視感効率のグラフである。
【図２】本発明の捕虫シートの１例を示す平面図である。
【図３】本発明の捕虫シートの他の例を示す平面図である。
【図４】プラスチック板の反射率を測定したグラフである。
【図５】酸化チタンの反射率を測定したグラフである。
【図６】硫酸バリウム反射率を測定したグラフである。
【図７】酸化アルミニウムの反射率を測定したグラフである。
【図８】水酸化アルミニウムの反射率を測定したグラフである。
【図９】本発明に用いる印刷面の反射率を測定したグラフである。
【図１０】図９の印刷面に透明粘着剤を塗布したものの反射率を測定したグラフである。
【図１１】本発明に用いる他の印刷面の反射率を測定したグラフである。
【図１２】図１１の印刷面に透明粘着剤を塗布したものの反射率を測定したグラフである。
【図１３】本発明の他の印刷面の反射率を測定したグラフである。
【図１４】図１３の印刷面に透明粘着剤を塗布したものの反射率を測定したグラフである。
【図１５】通常の紫外線ランプの照射電磁波の分光分析のグラフである。
【図１６】図１５の紫外線ランプを図１１の印刷面に照射したときの反射率の分光分析結果である。
【符号の説明】
【００４７】
１  捕虫シート
２  本発明インク
３  黄色のインク
４  黄緑のインク
【図１】
2009240247.tif 000003
【図２】
2009240247.tif 000004
【図３】
2009240247.tif 000005
【図４】
2009240247.tif 000006
【図５】
2009240247.tif 000007
【図６】
2009240247.tif 000008
【図７】
2009240247.tif 000009
【図８】
2009240247.tif 000010
【図９】
2009240247.tif 000011
【図１０】
2009240247.tif 000012
【図１１】
2009240247.tif 000013
【図１２】
2009240247.tif 000014
【図１３】
2009240247.tif 000015
【図１４】
2009240247.tif 000016
【図１５】
2009240247.tif 000017
【図１６】
2009240247.tif 000018